(57)【要約】【課題】  複合材料の原料として均一分散が可能な微粒で均粒、且つ化学量論的に炭素と充分に結合し、且つ酸素含有量の少ない炭化タンタル粉末、および炭化タンタル−ニオブの固溶体とそれらの製造方法とを提供すること。【解決手段】  炭化タンタル粉末および炭化タンタル−ニオブ複合粉末は、比表面積法（ＢＥＴ法）で測定した１次粒子平均粒径が０．１０〜０．４０μｍで、ＦＳＳＳ法で測定した２次粒子平均径が０．４０〜１．０μｍであり、且つ（１次粒子平均粒径／２次粒子平均径）が０．２１〜０．４０の範囲内である。【選択図】      なし【特許請求の範囲】
【請求項１】
比表面積法（ＢＥＴ法）で測定した１次粒子平均粒径が０．１０〜０．４０μｍで、ＦＳＳＳ法で測定した２次粒子平均径が０．４０〜１．０μｍであり、且つ（１次粒子平均粒径／２次粒子平均径）が０．２１〜０．４０の範囲内であることを特徴とする炭化タンタル粉末。
【請求項２】
請求項１に記載の炭化タンタル粉末において、前記炭化タンタル粉末に含有される全炭素量が６．１３〜６．３３質量％、遊離炭素が０．１５質量％以下、結合炭素が６．０９〜６．２２質量％、酸素含有量が０．３９質量％以下であることを特徴とする炭化タンタル粉末。
【請求項３】
請求項１に記載の炭化タンタル粉末に更にニオブを含む炭化タンタル−ニオブ複合粉末であって、炭化ニオブを組成比で０．５０〜９９．５質量％含有することを特徴とする炭化タンタル−ニオブ複合粉末。
【請求項４】
請求項３に記載の炭化タンタル−ニオブ複合粉末において、比表面積法（ＢＥＴ法）で測定した１次粒子平均粒径が０．１０〜０．４０μｍで、ＦＳＳＳ法で測定した２次粒子平均径が０．４０〜１．０μｍであり、且つ（１次粒子平均粒径／２次粒子平均径）が０．２１〜０．４０であることを特徴とする炭化タンタル−ニオブ複合粉末。
【請求項５】
請求項３乃至４に記載の炭化タンタル−ニオブ複合粉末において、全炭素量が６．３４〜１１．１０質量％、遊離炭素が０．１５質量％以下、結合炭素が６．１９〜１０．９５質量％、酸素含有量が０．３９質量％以下であることを特徴とする炭化タンタル−ニオブ複合粉末。
【請求項６】
請求項１乃至２に記載の炭化タンタル粉末の製造方法であって、酸化タンタル粉末とカーボンブラックとを混合し混合粉末を得る混合工程と、
前記混合粉末を造粒機を用いて造粒粉末を得る造粒工程と、
前記造粒粉末を炭素製回転管を有した回転炉を用いて、１４５０〜１６００℃の水素または水素−アルゴン混合雰囲気下で熱処理を施し、還元・炭化反応により炭化タンタル粉末の被熱処理物を得る熱処理工程と、
前記炭化タンタル粉末の被熱処理物を解砕し微粉末を得る解砕工程と
を備えることを特徴とする炭化タンタル粉末の製造方法。
【請求項７】
請求項３乃至５に記載の炭化タンタル−ニオブ複合粉末の製造方法であって、酸化タンタル粉末とカーボンブラックと酸化ニオブ粉末とを混合し混合粉末を得る混合工程と、
前記混合粉末を造粒機を用いて造粒粉末を得る造粒工程と、
前記造粒粉末を炭素製回転管を有した回転炉を用いて、１４５０〜１６００℃の水素または水素−アルゴン混合雰囲気下で熱処理を施し、還元・炭化反応により炭化タンタル−ニオブ複合粉末の被熱処理物を得る熱処理工程と、
前記炭化タンタル−ニオブ複合粉末の被熱処理物を解砕し微粉末を得る解砕工程と
を備えることを特徴とする炭化タンタル−ニオブ複合粉末の製造方法。
【発明の詳細な説明】
【技術分野】
【０００１】
本発明は、高温材料や切削工具材料分野における複合材料の添加物として用いられる炭化タンタル粉末および炭化タンタル−炭化ニオブの固溶体に関し、特に、複合材料の強度向上に寄与できる微粒で均粒、且つ酸素含有量の少ない炭化タンタル粉末および炭化タンタル−ニオブの固溶体とその製造方法、並びにこれを用いた複合材料に関する。
【背景技術】
【０００２】
炭化タンタル（ＴａＣ）粉末および炭化タンタル−炭化ニオブ（ＮｂＣ）の固溶体（（Ｔａ，Ｎｂ）Ｃ）は、超微粒超硬合金の焼結過程で起きるＷＣ結晶の成長を抑制する添加物として、また、金属材料等を切削する超硬合金工具やサーメット工具の摩耗抑制や耐熱性、耐酸化性を向上させるための添加物として広く用いられている。
【０００３】
従来、炭化タンタル粉末の製造方法とその特性に関しては、主に次のような技術が開示されている。
【０００４】
特許文献１には、遷移金属アルコキシドを、炭素を懸濁したアルコール液中で前記遷移金属の酸化物の導電点近傍において加水分解した後乾燥することにより、内部に炭素粒子を均一に分散させた酸化物ゲルを作り、前記ゲルを真空中若しくは不活性ガス中で熱処理を施すことにより顆粒状の炭化物を作り、この顆粒状炭化物をほぐすことによって炭化物超微粉を製造する方法が開示されている。
【０００５】
具体的に、特許文献１に開示された方法による炭化タンタル粉末は、タンタル・エトキシド（Ｔａ（Ｃ２Ｈ５Ｏ）５）の０．１モルを０．３５モルの炭素粉末を懸濁したエチルアルコール中で、１モルの水を含有したエチルアルコールを添加することにより加水分解し、アルコールを除いた後６０℃で水分を除去している。更に、無定形酸化物中に炭素を均一に分散し、得られたゲルを１４００℃の真空中で熱処理を施して炭化タンタルを得ている。同じ方法による特許文献１の図３に示された炭化タンタル粉末は平均粒径が約０．４μｍで、最大粒径が約５μｍの粒径分布測定結果および特許文献１の図４には、Ｘ線回折図形が示されている。しかし、特許文献１には、それ以外の詳細な特性については示されていない。
【０００６】
特許文献２には、ＩＶＢ族遷移金属（Ｔｉ、Ｚｒ、Ｈｆ）、ＶＢ族遷移金属（Ｖ、Ｎｂ、Ｔａ）、およびＶＩＢ族遷移金属（Ｃｒ、Ｍｏ、Ｗ）の酸化物から選択される少なくとも１種の金属酸化物と炭素源の反応性粒子混合物を非酸化性の雰囲気中で１００Ｋ／秒から１００，０００，０００Ｋ／秒の範囲内の速度で熱処理を施すことにより迅速な炭素熱還元を生じさせて前駆体の粒子混合物を作り、次にこの前駆体を仕上げ温度で熱処理を施して仕上げ生成物の金属炭化物を得る製造方法が開示されている。この特許文献２に開示された方法によりタンタルの反応性粒子混合物は１７５０℃および１９５０℃の反応温度で熱処理が施され、夫々０．３μｍの炭化タンタル粉末が得られること示されている。しかし、それ以外の詳細な特性については示されていない。
【０００７】
特許文献３には、低酸素でかつ低遊離炭素の高品質の炭化タンタルを歩留まり良く製造する方法が開示されている。具体的に、特許文献３では、五酸化タンタルとカーボンを混合し、水素炉で一次炭化を行い、得られた炭化物の遊離カーボンの量を測定し、次いでこの測定結果に基づいてカーボン量を調整して一次炭化物に添加し、次いで真空炭化炉で所定の温度で二次炭化を行う炭化タンタルの製造方法で、一次炭化の処理温度が１４００〜１８００℃、二次炭化の処理温度が１８００〜２０００℃であることが示されている。特許文献３の方法によれば、全炭素量６．２５質量％、遊離炭素量０．０２質量％、酸素０．２５質量％の炭化タンタル粉末が得られ、粒子径についてはボールミル等で所望粒子径に粉砕されることが示されている。
【０００８】
超硬合金、サーメット、およびその他複合材料等の強度向上を図るためには添加元素の均一分散が重要となる。
【０００９】
しかしながら、上記の従来技術においては、複合材料内への均一分散性に優れる炭化タンタル粉末、即ち、粉末の凝集が少なく、微粒で均粒であり、且つ化学量論的に充分に炭素と結合した酸素含有量の少ない炭化タンタル粉末は提供されていない。また、同様に、粉末の凝集が少なく、微粒で均粒であり、且つ化学量論的に充分に炭素と結合した酸素含有量の少ない炭化タンタル−ニオブ複合粉末は提供されていない。さらに、これらの粉末を安価に提供できる製造技術、即ち、製造コストが低減できる短い工程の製造技術は提供されていないと言える。
【００１０】
従来の製造方法の問題点、並びに得られた粉末特性の問題点について更に、詳しく述べる。
【００１１】
五酸化タンタルとカーボン、および五酸化ニオブとカーボンの混合物を高温で熱処理を施して炭化物を得る反応は次の化１式および化２式の熱化学反応式に示す通り、大きな吸熱と多量の反応ガス（ＣＯ）の生成を伴って進行する。
【００１２】
【化１】
2008031016.tif 000002
【００１３】
【化２】
2008031016.tif 000003
【００１４】
先行技術に見られる一般的な従来の方法によって、化学量論的に炭素と結合した酸素含有量の少ない微細な炭化タンタルおよび炭化タンタル−ニオブ固溶体を得ようとすると、大きな吸熱反応に対応するための高温での熱処理、および多量の反応ガスを解決するための非酸化性雰囲気中の一次炭化と、これに続く真空雰囲気での二次炭化や前駆体の仕上げ温度への熱処理等の二段階の熱処理が必要となる。
【００１５】
従って、高温熱処理に必要な電力量や製造工程数が増加するという製造コスト面での問題を有している。
【００１６】
また、これらの方法で得られる炭化物は高温で処理されるため粒成長により１次粒子の粗粒化、また上記粒成長の過程で１次粒子同士のネッキングや凝集による大きな２次粒子が形成される問題がある。上記の粗粒化した１次粒子およびネッキングや大きな凝集粒子は、高温で熱処理を施されたもの程、後工程である粉砕工程で微細化され難くなる。また均一に粉砕され難く、強粉砕した場合不純物が混入し易くなる。
【００１７】
上記の粗い炭化タンタル粉末および炭化タンタル−ニオブ複合粉末を、超硬合金、サーメットの複合材料の原料として使用すると、炭化タンタルおよび炭化タンタル−ニオブ固溶体の分散相および固溶相径が粗大となり組織的に均一性を欠くことになる。また不純物混入による組織の欠陥が生じる可能性がある。即ち、その用途となる前述複合材料の強度が低下する問題を有している。
【００１８】
また、タンタル又はニオブの微細な酸化物と炭素の均一な混合物を作り、１４００℃以下の低い温度で熱処理を施して微細な炭化タンタル又は炭化ニオブを得ようとしても、充分な還元・炭化反応が行われないため、残留する酸素含有量が多くなる問題点がある。炭化物粉末に残留した酸素は、超硬合金、サーメットおよび炭化タンタルおよび炭化タンタルと炭化ニオブの固溶体を分散させた複合材料の焼結過程で脱炭素反応を引き起こし、欠陥となる脆い相を生成させたり、脱炭素反応の生成ガスによるポアを生成させたりするため、焼結体の強度低下原因となる問題を有している。
【００１９】
【特許文献１】特開平２−２０４３１９号公報
【特許文献２】特表平９−５０１３９１号公報
【特許文献３】特開２０００−４４２２２号公報
【発明の開示】
【発明が解決しようとする課題】
【００２０】
従って、本発明の第一の技術的課題は、複合材料の原料として均一分散が可能な微粒で均粒、且つ化学量論的に炭素と充分に結合し、且つ酸素含有量の少ない、結合炭素６．０９〜６．２２質量％、酸素含有量０．３９質量％以下の炭化タンタル粉末、および結合炭素６．１９〜１０．９５質量％、酸素含有量０．３９質量％以下の炭化タンタル−ニオブの固溶体を提供することにある。
【００２１】
また、本発明の第二の技術的課題は、適切な選択により従来方法に示される二段階の熱処理を必要としない製造方法、即ち、熱処理を一回のみとする安価な炭化タンタル粉末および炭化タンタル−ニオブ固溶体からなる複合炭化粉末の製造方法を提供することにある。
【課題を解決するための手段】
【００２２】
上記課題を解決するために本発明者らは各種実験を重ねた結果、還元・炭化の均一反応化の新たな熱処理手段を見出し、本発明を成すに至ったものである。
【００２３】
即ち、本発明の炭化タンタル粉末は、比表面積法（ＢＥＴ法）で測定した１次粒子平均粒径が０．１０〜０．４０μｍで、ＦＳＳＳ法で測定した２次粒子平均径が０．４０〜１．０μｍであり、且つ（１次粒子平均粒径／２次粒子平均径）が０．２１〜０．４０であることを特徴とする。
【００２４】
また、本発明の炭化タンタル粉末は、前記炭化タンタル粉末において、全炭素量が６．１３〜６．３３質量％、遊離炭素が０．１５質量％以下、結合炭素が６．０９〜６．２２質量％、酸素含有量が０．３９質量％以下であることを特徴とする。
【００２５】
また、本発明の炭化タンタル−ニオブ複合粉末は、前記炭化タンタル粉末に更にニオブを含む炭化タンタル−ニオブ複合粉末であって、炭化ニオブは組成比で０．５０〜９９．５質量％含有してなることを特徴とする。
【００２６】
また、本発明の炭化タンタル−ニオブ複合粉末は、前記炭化タンタル−ニオブ複合粉末において、比表面積法（ＢＥＴ法）で測定した１次粒子平均粒径が０．１０〜０．４０μｍで、ＦＳＳＳ法で測定した２次粒子平均径が０．４０〜１．０μｍであり、且つ（１次粒子平均粒径／２次粒子平均径）が０．２１〜０．４０であることを特徴とする。
【００２７】
また、本発明の炭化タンタル−ニオブ複合粉末は、前記いずれか一つの炭化タンタル−ニオブ複合粉末において、全炭素量が６．３４〜１１．１０質量％、遊離炭素が０．１５％以下、結合炭素が６．１９〜１０．９５質量％、酸素含有量が０．３９質量％以下であることを特徴とする。
【００２８】
また、本発明の炭化タンタル粉末の製造方法は、前記いずれか一つの炭化タンタル粉末を製造する方法であって、酸化タンタル粉末とカーボンブラックとを混合し混合粉末を得る混合工程と、前記混合粉末を造粒機を用いて造粒粉末を得る造粒工程と、前記造粒粉末を炭素製回転管を有した回転炉を用いて、１４５０〜１６００℃の水素または水素−アルゴン混合雰囲気下で熱処理を施し、還元・炭化反応により炭化タンタル粉末の被熱処理物を得る熱処理工程と、前記炭化タンタル粉末の被熱処理物を解砕し微粉末を得る解砕工程とを備えることを特徴とする。
【００２９】
また、本発明の炭化タンタル−ニオブ複合粉末の製造方法は、前記いずれか一つの炭化タンタル−ニオブ複合粉末を製造する方法であって、酸化タンタル粉末とカーボンブラックと酸化ニオブとを混合し混合粉末を得る混合工程と、前記混合粉末を造粒機を用いて造粒粉末を得る造粒工程と、前記造粒粉末を炭素製回転管を有した回転炉を用いて、１４５０〜１６００℃の水素または水素−アルゴン混合雰囲気下で熱処理を施し、還元・炭化反応により炭化タンタル−ニオブ複合粉末の被熱処理物を得る熱処理工程と、前記炭化タンタル−ニオブ複合粉末の被熱処理物を解砕し微粉末を得る解砕工程とを備えることを特徴とする。
【発明の効果】
【００３０】
本発明によれば、五酸化タンタル粉末および五酸化ニオブとカーボンブラックを原料として、還元・炭化反応に必要な熱の供給および反応生成ガスの排出を容易にすることにより均一な反応を起こすことができ、凝集がなく、微粒且つ均粒で分散性の優れる炭化タンタル粉末および炭化タンタル−ニオブ複合粉末とそれらの製造方法を提供することができる。
【００３１】
また、本発明によれば、従来の一般的方法より低い温度で、且つ１回のみの熱処理で、酸素が低く炭素が充分結合した炭化タンタル粉末および炭化タンタル−ニオブ複合粉末を得ることができるため、製造コストを顕著に低減できる炭化タンタル粉末および炭化タンタル−ニオブ複合粉末とそれらの製造方法を提供することができる。
【００３２】
また、本発明の炭化タンタル粉末および炭化タンタル−ニオブ複合粉末を超硬合金やセラミックス等の切削工具や高温材料の分野に使用した場合、抗折破壊の起点のサイズは従来の炭化タンタル粉末に比較して小さく、抗折強度の向上に寄与できる。
【発明を実施するための最良の形態】
【００３３】
本発明を更に具体的に説明する。
【００３４】
本発明は、炭化タンタル粉末とそれを用いた炭化タンタル−ニオブ複合粉末と、それらの製造方法を提供するものである。
【００３５】
（Ｉ）まず、本発明の炭化タンタル粉末とその製造方法について説明する。
【００３６】
本発明の炭化タンタル粉末は、比表面積法（ＢＥＴ法）で測定した１次粒子平均粒径ＤＴｐが０．１０〜０．４０μｍであり、ＦＳＳＳ法で測定した２次粒子平均径ＤＴｓが０．４０〜１．０μｍである。そして、ＤＴｐ／ＤＴｓ（１次粒子平均粒径／２次粒子平均径）が０．２１〜０．４０である。この炭化タンタル粉末は、全炭素量が６．１３〜６．３３質量％、遊離炭素が０．１５質量％以下、結合炭素が６．０９〜６．２２質量％、酸素含有量が０．３９質量％以下である。
【００３７】
本発明の炭化タンタル粉末を製造する方法は、酸化タンタル粉末とカーボンブラックとを混合し混合粉末を得る混合工程と、前記混合粉末を造粒機を用いて造粒粉末を得る造粒工程と、前記造粒粉末を炭素製回転管を有した回転炉を用いて、１４５０〜１６００℃の水素または水素−アルゴン混合雰囲気下で熱処理を施し、還元・炭化反応により炭化タンタル粉末の被熱処理物を得る熱処理工程と、前記炭化タンタル粉末の被熱処理物を解砕し微粉末を得る解砕工程とを備える。
【００３８】
（ｉ）次に、本発明の炭化タンタル粉末の粒径を上記の数値範囲に限定した理由を説明する。
【００３９】
（ａ）まず、平均粒径について説明する。
【００４０】
ＢＥＴ法で測定した値から算出した１次粒子平均粒径が０．１０μｍ未満の微細粉末は低い熱処理温度で得られるが未反応による残留酸素が多くなり、この残留酸素は複合材料の焼結過程において反応ガスを生成しポア発生の原因となる。一方、高い熱処理温度で得られる０．４０μｍを超える粗い粉末は凝集やネッキングも強固で粉砕され難くなり超硬合金、サーメットおよびその他複合材料中での均一な分散が困難となるため１次粒子平均粒径を０．１０〜０．４０μｍに限定した。
【００４１】
また、ＦＳＳＳ法で測定した２次粒子平均径が０．４０μｍ未満の微細粉末は低い熱処理温度で得られるが、前述と同じ高酸素でポア発生の問題がある。また、高い熱処理温度で得られる１．０μｍを超える粗い粉末は凝集やネッキングも強固で粉砕され難くなり超硬合金、サーメットおよびその他複合材料における均一な分散が困難となるため２次粒子平均粒径を０．４０〜１．０μｍに限定した。
【００４２】
（１次粒子平均粒径／２次粒子平均径）が０．２１未満の粉末は低い熱処理温度で得られるが、残留酸素分が高くなるため複合材料の焼結過程において反応ガス生成によるポア発生を引き起こす原因となる。また、０．４０を超える炭化条件では炭化物が粗くなり、超硬合金、サーメットおよびその他複合材料で均一な分散が困難となるため（１次粒子平均粒径／２次粒子平均径）を０．２１〜０．４０に限定した。
【００４３】
（ｂ）次に、組成について説明する。
【００４４】
炭化タンタル粉末の化学量論的結合炭素は６．２３質量％であるが、超硬合金、サーメットおよびその他複合材料を適正な炭素量に調整するために必要とされる炭素量、即ち遊離炭素が０．１５質量％以下で、結合炭素量は上記化学量論的結合炭素に近い６．０９〜６．２２質量％、全炭素量は６．１３〜６．３３質量％の炭化タンタルに限定した。その理由は、６．１３質量％以下の全炭素量の場合は原料の酸化物が充分に還元されておらず酸素含有量が多くなり、６．３３質量％を超える場合は遊離炭素が０．１５質量％を超えるため複合材料の適正な炭素量調整が困難になるからである。
【００４５】
また、酸素含有量が０．３９質量％を超える場合は、複合材料の焼結過程で残留酸素が還元されることによって、ＣＯ又はＣＯ２ガスが発生し、この生成ガスに起因したポアが形成され複合材料の強度低下を招くため０．３９質量％以下に限定した。
【００４６】
（ｃ）次に、熱処理について説明する。
【００４７】
本発明の炭化タンタルの製造方法において、酸化タンタル粉末とカーボンブラックの混合物を顆粒状に圧縮成形し、造粒粉末とし、反応炉として炭素製回転管を有した回転炉を用いて熱処理を施す。その理由は、前述したとおり大きな吸熱と多量の反応ガス（ＣＯ）の生成を伴って反応が進行するため、回転炉で常に攪拌されることによって炭素製回転管からの熱の供給が充分且つ均一に行え、反応生成ガスの除去が容易になるからである。
【００４８】
また、熱処理温度は１４５０℃未満の場合、還元反応が不完全となり残留酸素が多くなり、複合材料の焼結過程でＣＯ又はＣＯ２ガス発生に起因したポア形成を招き、一方、１６００℃を超える場合、生成する炭化物粒子の１次および２次粒子が粗く複合材料組織中への均一分散が困難になり高い強度が得られなくなる。このため、熱処理温度を１４５０〜１６００℃に限定した。
【００４９】
（ｉｉ）次に、本発明の炭化タンタル粉末の製造方法について具体的に説明する。
【００５０】
（ａ）まず、タンタル源であるタンタル原料の選択について説明する。
【００５１】
タンタル源は、五酸化タンタル粉末を用いることが望ましい。その理由は、最も化学的に安定であり、工業的に製造されているからである。更に他のタンタル源に比較し安価で、輸送や品質管理の点からも有利だからである。また、五酸化タンタル粉末は微粒であることが望ましい。その理由は、本発明の熱処理手段によれば原料の粒径を活かし目的とする粉末粒径を得ることを実現した技術であるからである。
【００５２】
なお、後述する実施例においては、ＢＥＴ法から求めた１次粒子平均粒径（＝６÷（粉体理論密度）÷（ＢＥＴ値））が０．１５〜０．２１μｍの五酸化タンタル粉末を用いた。
【００５３】
（ｂ）次に、炭素源の選択について説明する。
【００５４】
還元および炭化に用いる炭素源は、サーマルブラックやアセチレンブラックを用いても良いが、五酸化タンタル粉末と充分に近接させ、反応性を高める理由で、微細なカーボンブラックが好ましい。また１次粒子粒径は１．０μｍ以下のものを用いるのが良い。
【００５５】
（ｃ）次に、造粒工程について説明する。
【００５６】
混合粉は顆粒状の造粒粉末にするのが良く、その粒径は０．５ｍｍ〜５ｍｍで且つ粒径が揃っていることが望ましい。造粒工程で用いる増粘剤は、熱処理工程にて気化したり、または炭素系物質となるものであればよく、パラフィン、樟脳、ポリアルコール、ポリグリコール等が挙げられる。溶剤は約１００℃にて乾燥させ易い水やエタノール、イソプロピルアルコール等のアルコール系溶剤が望ましい。
【００５７】
（ｄ）次に、熱処理工程について説明する。
【００５８】
五酸化タンタルとカーボンブラックの混合物の熱処理は一般的にカーボン製トレイにこの混合物を充填し、バッチ式やプッシャー式の加熱炉を用いて熱処理が施される。しかし、この方式の場合、被熱処理物が粉末粒子のため断熱性が高く熱が伝わりにくい問題がある。更に吸熱反応のため前記トレイへの充填厚みが増すほど充填した被熱処理物の中心部分へ均一に熱が伝わり難く、中心部まで充分に熱処理するためには過大な熱エネルギーを加えなければならない。上記の何れの熱処理方式の場合も、充填した被熱処理物の中心部まで充分に反応させた場合、生成する炭化物は粗く粒成長した部分と適切な熱エネルギーが加えられた微細な部分が混在することになる。
【００５９】
従って、反応炉は、炭素製回転管を有した回転炉を用いることが望ましい。その理由は、先に述べたとおり、大きな吸熱と多量の反応ガス（ＣＯ）の生成を伴って進行するため、常に攪拌されることによって炭素製回転管からの熱の供給が均一且つ充分に行え、反応生成ガスの除去が容易になるからである。尚、上述の反応炉は、均一な熱処理と反応ガスの速やかな排出が可能という理由で流動層炉を用いても達成可能である。
【００６０】
（ｅ）次に、解砕工程について説明する。
【００６１】
炭化物の解砕は衝撃粉砕機や乾式ボールミル、あるいはジェットミルを用いて行った。本発明の炭化タンタル粉末は熱処理後の粒子は強固に結合していないため強粉砕しなくても造粒粉末の解砕は可能である。
【００６２】
（ＩＩ）次に、本発明の炭化タンタル−ニオブ複合粉末について説明する。
【００６３】
本発明の炭化タンタル−ニオブ複合粉末は、前記炭化タンタル粉末に更にニオブを含む炭化タンタル−ニオブ複合粉末であり、炭化ニオブは組成比で０．５０〜９９．５質量％含有されている。この炭化タンタル−ニオブ複合粉末は、比表面積法（ＢＥＴ法）で測定した１次粒子平均粒径ＤＴＮｐが０．１０〜０．４０μｍであり、ＦＳＳＳ法で測定した２次粒子平均径がＤＴＮｓ０．４０〜１．０μｍである。そして、ＤＴＮｐ／ＤＴＮｓ（１次粒子平均粒径／２次粒子平均径）が０．２１〜０．４０である。この炭化タンタル−ニオブ複合粉末は、全炭素量が６．３４〜１１．１０質量％、遊離炭素が０．１５％以下、結合炭素が６．１９〜１０．９５質量％、酸素含有量が０．３９質量％以下である。
【００６４】
また、本発明の炭化タンタル−ニオブ複合粉末を製造する方法は、酸化タンタル粉末とカーボンブラックと酸化ニオブとを混合し混合粉末を得る混合工程と、前記混合粉末を造粒機を用いて造粒粉末を得る造粒工程と、前記造粒粉末を炭素製回転管を有した回転炉を用いて、１４５０〜１６００℃の水素または水素−アルゴン混合雰囲気下で熱処理を施し、還元・炭化反応により炭化タンタル−ニオブ複合粉末の被熱処理物を得る熱処理工程と、前記炭化タンタル−ニオブ複合粉末の被熱処理物を解砕し微粉末を得る解砕工程とを備える。
【００６５】
（ｉ）次に、本発明の炭化タンタル−ニオブ複合粉末について上記の数値範囲に限定した理由を説明する。
【００６６】
（ａ）まず、組成について説明する。
【００６７】
炭化タンタル−ニオブ複合粉末については、炭化ニオブの化学量論的結合炭素は１１．４５質量％であり、前述した炭化タンタル粉末と同じ理由で炭素含有量および酸素含有量の範囲をタンタルとニオブの混合比に応じて適切になる範囲に限定した。
【００６８】
（ｂ）次に、炭化タンタル−ニオブ複合粉末の粒径について説明する。
【００６９】
ＢＥＴ法で測定した値から算出した１次粒子平均粒径が０．１０μｍ未満の微細粉末は低い熱処理温度で得られるが未反応による残留酸素が多くなり、この残留酸素は複合材料の焼結過程において反応ガスを生成しポア発生の原因となる。一方、高い熱処理温度で得られる０．４０μｍを超える粗い粉末は凝集やネッキングも強固で粉砕され難くなり超硬合金、サーメットおよびその他複合材料中での均一な分散が困難となるため１次粒子平均粒径を０．１０〜０．４０μｍに限定した。
【００７０】
また、ＦＳＳＳ法で測定した２次粒子平均径が０．４０μｍ未満の微細粉末は低い熱処理温度で得られるが、前述と同じ高酸素でポア発生の問題がある。また、高い熱処理温度で得られる１．０μｍを超える粗い粉末は凝集やネッキングも強固で粉砕され難くなり超硬合金、サーメットおよびその他複合材料における均一な分散が困難となるため２次粒子平均粒径を０．４０〜１．０μｍに限定した。
【００７１】
（１次粒子平均粒径／２次粒子平均径）が０．２１未満の粉末は低い熱処理温度で得られるが、残留酸素分が高くなるため複合材料の焼結過程において反応ガス生成によるポア発生を引き起こす原因となる。また、０．４０を超える炭化条件では炭化物が粗くなるため超硬合金、サーメットおよびその他複合材料で均一な分散が困難となり、（１次粒子平均粒径／２次粒子平均径）を０．２１〜０．４０に限定した。
【００７２】
（ｃ）熱処理について説明する。
【００７３】
本発明の炭化タンタル−ニオブ複合粉末の製造方法において、酸化タンタル粉末および酸化ニオブとカーボンブラックの混合物を顆粒状に圧縮成形し造粒粉末とし、反応炉として炭素製回転管を有した回転炉を用いて熱処理を施す。その理由は、前述したとおり大きな吸熱と多量の反応ガス（ＣＯ）の生成を伴って反応が進行するため、回転炉で常に攪拌されることによって炭素製回転管からの熱の供給が充分且つ均一に行え、反応生成ガスの除去が容易になるからである。
【００７４】
また、熱処理温度は１４５０℃未満の場合、還元反応が不完全となり残留酸素が多くなり、複合材料の焼結過程でＣＯ又はＣＯ２ガス発生に起因したポア形成を招き、一方、１６００℃を超える場合、生成する炭化物粒子の１次および２次粒子が粗く複合材料組織中への均一分散が困難になり高い強度が得られなくなる。このため、熱処理温度を１４５０〜１６００℃に限定した。
【００７５】
（ｉｉ）次に、本発明の炭化タンタル−ニオブ複合粉末の製造方法についてさらに、具体的に説明する。
【００７６】
（ａ）まず、タンタル源であるタンタル原料およびニオブ源であるニオブ原料の選択について説明する。
【００７７】
タンタル源およびニオブ源は、五酸化タンタル粉末および五酸化ニオブ粉末を夫々用いることが望ましい。その理由は、最も化学的に安定であり、工業的に製造されているからである。更に他のタンタル源やニオブ源に比較し安価で、輸送や品質管理の点からも有利だからである。また、五酸化タンタル粉末および五酸化ニオブ粉末は微粒であることが望ましい。その理由は、本発明の熱処理手段によれば原料の粒径を活かし目的とする粉末粒径を得ることを実現した技術であるからである。なお、後に詳細に説明する実施例においては、ＢＥＴ法から求めた１次粒子平均粒径（＝６÷（粉体理論密度）÷（ＢＥＴ値））が０．１５〜０．２１μｍの五酸化タンタル粉末および五酸化ニオブ粉末を用いた。
【００７８】
（ｂ）次に、炭素源の選択について説明する。
【００７９】
還元および炭化に用いる炭素源は、サーマルブラックやアセチレンブラックを用いても良いが、五酸化タンタル粉末や五酸化ニオブ粉末と充分に近接させ、反応性を高める理由で、微細なカーボンブラックが好ましい。また、１次粒子粒径は１．０μｍ以下のものを用いるのが良い。
【００８０】
（ｃ）次に、造粒工程について説明する。
【００８１】
混合粉は顆粒状の造粒粉末にするのが良く、その粒径は０．５ｍｍ〜５ｍｍで且つ粒径が揃っていることが望ましい。造粒工程で用いる増粘剤は、熱処理工程にて気化したり、炭素系物質となるものであればよく、パラフィン、樟脳、ポリアルコール、ポリグリコール等が挙げられる。溶剤は約１００℃にて乾燥させ易い水やエタノール、イソプロピルアルコール等のアルコール系溶剤が望ましい。
【００８２】
（ｄ）次に、熱処理工程について説明する。
【００８３】
五酸化タンタルおよび五酸化ニオブとカーボンブラックの混合物の熱処理は一般的にカーボン製トレイにこの混合物を充填し、バッチ式やプッシャー式の加熱炉を用いて熱処理が施される。しかし、この方式の場合、被熱処理物が粉末粒子のため断熱性が高く熱が伝わりにくい問題がある。更に吸熱反応のため前記トレイへの充填厚みが増すほど、充填した被熱処理物の中心部分へ均一に熱が伝わり難く、中心部まで充分に熱処理するためには過大な熱エネルギーを加えなければならない。上記の何れの熱処理方式の場合も、充填した被熱処理物の中心部まで充分に反応させた場合、生成する炭化物は粗く粒成長した部分と適切な熱エネルギーが加えられた微細な部分が混在することになる。
【００８４】
従って、反応炉は、炭素製回転管を有した回転炉を用いることが望ましい。その理由は、先に述べたとおり、大きな吸熱と多量の反応ガス（ＣＯ）の生成を伴って進行するため、常に攪拌されることによって炭素製回転管からの熱の供給が均一且つ充分に行え、反応生成ガスの除去が容易になるからである。尚、上述の反応炉は、均一な加熱と反応ガスの速やかな排出が可能であるという理由で流動層炉を用いても達成可能である。
【００８５】
（ｅ）次に、解砕工程について説明する。
【００８６】
炭化物の解砕は衝撃粉砕機や乾式ボールミル、あるいはジェットミルを用いて行った。
【００８７】
なお、本発明の炭化タンタル−ニオブ複合粉末は熱処理後の粒子は強固に結合していないため、強粉砕しなくても造粒粉末の解砕は可能である。
【実施例】
【００８８】
以下、本発明の実施例について説明するが、本発明は実施例に限定されるものではないことは勿論である。
【００８９】
（炭化タンタル粉末および炭化タンタル−ニオブ複合粉末の作製）
上記で規定した１次粒子平均粒径範囲が０．１５〜０．２１μｍの五酸化タンタル粉末と平均粒径０．５μｍのカーボンブラック、同じく１次粒子平均粒径範囲が０．１５〜０．２１μｍの五酸化ニオブと平均粒径０．５μｍのカーボンブラックを、下記表１および表２の実施例１〜８に示すＮｂＣ質量％および炭素量になるように夫々所定量を用意し、ヘンシェルミキサーを用いて混合した。
【００９０】
次に、この夫々の混合粉末に炭素系増粘剤としてパラフィンを五酸化タンタル粉末と五酸化ニオブ粉末の総量に対し１質量％および溶剤としてイソプロピルアルコールを適量加えて撹拌した後、押出し式造粒機を用いて直径３ｍｍの顆粒状の造粒粉末を作製した。ここで、溶剤の添加量は、押し出し造粒後、顆粒状の造粒粉末の形状を保持できる量に調節した。造粒時に加えた溶剤は、１００℃にて乾燥し除去した。
【００９１】
次に、これら造粒粉を炭素製回転管を有した回転炉を用いて表１および表２に記載した熱処理温度、保持時間、雰囲気で熱処理を施した。尚、保持時間とは回転炉の所定の温度領域を通過する時間であり、炭素製回転管の回転数にて調整した。
【００９２】
得られた炭化物を不二パウダル製衝撃粉砕機アトマイザーＫIIＷ−２型を用いて、回転数は４０００ｒｐｍで解砕した。解砕して得られた粉末の特性を下記表１および表２に夫々示した。
【００９３】
次に、実施例と同じ原料粉末を用意し、下記表２の比較例９〜１２に示すＮｂＣ質量％および炭素量になるように夫々所定量を用意し、実施例と同じ手段で混合し、造粒粉末を作製した。比較例９〜１１は、還元・炭化反応の温度範囲を見極めるために、表１に示した実施例の上下限を超える温度で熱処理を施した。
【００９４】
比較例１２は、実施例に近い全炭素、遊離炭素、結合炭素、酸素量が得られる熱処理条件を確認するために、黒鉛管のヒーターを用いたタンマン式プッシャーを使用した。
【００９５】
【表１】
2008031016.tif 000004
【００９６】
【表２】
2008031016.tif 000005
【００９７】
上記表１および表２は、炭化タンタル粉末および炭化タンタル−ニオブ粉末の作製条件とそれにより得られた炭化物粉末特性を示している。上記表１および表２に示した実験結果から分かるとおり、熱処理温度が１４５０℃以下の比較例９および１０は微細粒子が得られているが、還元反応が完結していないため原料酸化物の酸素分が残っている。特に１４００℃で熱処理を施した比較例１は還元反応半ばで、還元に消費されるべき炭素が多く残った未反応状態で、遊離炭素は多過ぎ分析が出来なかった。また、１４３０℃で熱処理を施した比較例１０の製法においてこの温度が良好な炭化タンタルを得るための境界的な熱処理温度であることが結合炭素、酸素、および（１次粒子平均粒径／２次粒子平均径）の値から判明した。
【００９８】
温度の上昇に伴って得られる炭化物の１次粒子径および２次粒子径は増加した。酸素が超硬合金、サーメット、その他複合材料の原料として良好なレベルまで低下した炭化物は実施例１の１４５０℃で得られ、全炭素から遊離炭素を差し引いた結合炭素も理論値近くの良好レベルに達した。
【００９９】
１６００℃で熱処理を施した実施例３は超硬合金、サーメットおよびその他複合材料に均一分散できる境界の粒子径まで粒成長した。
【０１００】
炭化タンタル粉末および炭化タンタル−ニオブ複合粉末の従来の製法の熱処理温度を比較例１１および１２にて追試した。この追試で得られた炭化タンタル粉末は市販されているものと同等の１次および２次粒子径であった。
【０１０１】
実施例１と比較例１２の炭化タンタル粉末を６，０００倍の倍率にて走査電子顕微鏡観察した結果を夫々図１および図２に示す。比較例１２は粒成長して粗い粒子で強固なネッキングと凝集が観察されるのに対して、実施例１の炭化タンタル粉末の粒子は微細で解砕容易な凝集として観察された。
【０１０２】
従って、比較例１２によって、熱処理温度を高く、保持時間を長くしても、本発明品が得られないことが判明した。
【０１０３】
（超微粒超硬合金特性比較）
上記実施例１〜８および比較例１０〜１２で得られた炭化タンタルおよび炭化タンタル−ニオブ複合粉末を用いて０．５μｍＷＣ−０．８０質量％Ｃｒ−１．７質量％（Ｔａ，Ｎｂ）Ｃ−６．５質量％Ｃｏの超微粒超硬合金を下記の方法で作製し、焼結前の粉末段階での分散状態と焼結後の超硬合金における特性を夫々比較した。なお、実施例と比較例の作製条件は同じとした。
【０１０４】
上記の組成でアトライターを用いてエタノール中で湿式混合し、この溶剤を９０℃で加温し乾燥した。
【０１０５】
乾燥した上記混合粉末におけるＴａの分散状態についてエネルギー分散型Ｘ線検出器を用いて調査した。調査サンプルは実施例１と比較例１１の粉末とした。実施例１のＴａ分散状態を図３の写真に、比較例１１のＴａ分散状態を図４の写真にそれぞれ示した。図３および図４中の白い大小の斑点が炭化タンタル粉末を示している。比較例１１と比較して実施例１は白色部分のＴａが微細で均一に分散されていることが観察された。測定器は、株式会社日立製作所製電界放射形走査電子顕微鏡および株式会社堀場製作所製エネルギー分散形Ｘ線検出器ＥＭＡＸである。
【０１０６】
次に、上記の乾燥された混合粉末をプレス圧９８ＭＰａで成形し、更に１３５０℃、１．０１３ＭＰａ、１時間のＨＩＰ成形した。これを１４３０℃の真空雰囲気中で焼結し超硬合金を得た。
【０１０７】
得られた超硬合金の特性の評価は、硬さ試験および抗折試験をＪＩＳ  Ｈ５５０１に準じて、また有孔度はＩＳＯ  ４５０５に準じて行った。この特性評価を下記表３に示した。下記表３は炭化タンタル粉末および炭化タンタル−ニオブ粉末を用いて得られた超微粒超硬合金の特性を示している。
【表３】
2008031016.tif 000006
【０１０８】
上記表３に示すとおり、最も微細な実施例１の炭化タンタル粉末を用いた場合には高い抗折強度が得られていることが確認できた。また、実施例１〜８の抗折試験で破断した試験片の破壊起点を観察すると、微細な炭化タンタル粉末を使用するほど破壊起点に現れる固溶タンタル相は小さく分散され、高強度化に寄与していることが確認できた。また有孔度もＡ０２でポアが無く良好に焼結されていることが確認できた。
【０１０９】
なお、比較例１０は炭化タンタル中の酸素に起因すると考えられるポアの有孔度がＡ０４と劣り、著しく抗折力が低下した。また比較例１１および１２は破壊起点に現れる固溶タンタル相が大きく、強度の改善はできなかった。
【０１１０】
以上の結果により、本発明による炭化タンタル粉末および炭化タンタル−ニオブ複合粉末を粉末冶金により製造される複合材料の原料として用いた場合、微粒子を均一に分散することができるため、複合材料の強度改善に寄与することが明らかになった。
【０１１１】
なお、上述の超微粒超硬合金への適用例は本発明の用途を限定するものではなく、炭化タンタル粉末および炭化タンタル−ニオブ複合粉末を原料として使用する粉末冶金に広く適用することができる。
【産業上の利用可能性】
【０１１２】
本発明に係る炭化タンタル粉末および炭化タンタル−ニオブ複合粉末は、超硬合金又はサーメット等の高温材料や切削工具材料分野における複合材料の添加物に適用される。
【図面の簡単な説明】
【０１１３】
【図１】本発明の実施例１の炭化タンタル粉末の粒度を示す走査電子顕微鏡写真（６，０００倍）である。
【図２】従来条件で得られた比較例１２の炭化タンタル粉末の粒度を示す走査電子顕微鏡写真（６，０００倍）である。
【図３】本発明の実施例１による炭化タンタル粉末を用いたアトライター混合粉末のＸ線検出器による倍率１，１００倍でのＴａ分布イメージを示す写真である。
【図４】比較例１２の炭化タンタル粉末を用いたアトライター混合粉末のＸ線検出器による倍率１，１００倍でのＴａ分布イメージを示す写真である。
【図１】
2008031016.tif 000007
【図２】
2008031016.tif 000008
【図３】
2008031016.tif 000009
【図４】
2008031016.tif 000010